(57)【特許請求の範囲】
【請求項１】
式（Ｉ）
【化１】
0003830832.tif 000008
（式中、ｎは１〜１２の整数を、Ｒは
【化２】
0003830832.tif 000009
のいずれかを示す）で示されるモノテルペン誘導体のチオシアン酸エステルを含有することを特徴とする水中生物付着防止剤。
【請求項２】
前記チオシアン酸エステルが式（ＶＩＩＩ）
【化３】
0003830832.tif 000010
で示される請求項１記載の水中生物付着防止剤。
【請求項３】
前記チオシアン酸エステルが式（ＩＸ）
【化４】
0003830832.tif 000011
で示される請求項１記載の水中生物付着防止剤。
【請求項４】
前記チオシアン酸エステルが式（Ｘ）
【化５】
0003830832.tif 000012
で示される請求項１記載の水中生物付着防止剤。
【請求項５】
前記チオシアン酸エステルが式（ＸＩ）
【化６】
0003830832.tif 000013
で示される請求項１記載の水中生物付着防止剤。
【請求項６】
前記チオシアン酸エステルが式（ＸＩＩ）
【化７】
0003830832.tif 000014
で示される請求項１記載の水中生物付着防止剤。
【請求項７】
前記チオシアン酸エステルが式（ＸＩＩＩ）
【化８】
0003830832.tif 000015
で示される請求項１記載の水中生物付着防止剤。
【請求項８】
式（Ｉ）
【化９】
0003830832.tif 000016
（式中、ｎは１〜１２の整数を、Ｒは
【化１０】
0003830832.tif 000017
のいずれかを示す）で示されるモノテルペン誘導体のチオシアン酸エステルを含有することを特徴とする水中生物付着防止塗料。
【発明の詳細な説明】
【０００１】
【発明の属する技術分野】
本発明は、貝類などの有害な水中生物が付着するのを防止するための水中生物付着防止剤および水中生物付着防止塗料に関する。とくに、船舶の船底部、漁網、ブイなどの海水中に置かれる設備、火力もしくは原子力発電所および各種工業の冷却用水の取水路、海洋構築物、水中構築物または貯水池などに水中生物が付着することを防止するために用いる水中生物付着防止剤および水中生物付着防止塗料に関する。
【０００２】
【従来の技術】
船舶の船底部、ブイやオイルフェンスなどの海水中に置かれる設備、養殖または定置用漁網、橋脚や水門などの海洋構築物、火力または原子力発電所の復水器冷却水系、化学工業の熱交換器冷却用水の取水路、ダムの付属設備などの水中構築物、貯水池など、常時海水や淡水と接触する部分には、ムラサキガイ、フジツボ、カキ、ヒドロムシ、ヒドラ、セルプラ、ホヤ、コケムシ、タニシなどの水棲動物およびアオサ、アオノリ、シオミドロなどの藻類が付着繁殖する。
【０００３】
これら水中生物の船舶への付着は、流体抵抗の増加を引き起こし、その結果、航行速度の低下、消費燃料の増加、さらに船底の清掃費用などの損失を招く。また、これらの水中生物が養殖網に付着した場合、海水の流通が低下し、養殖魚の発育阻害や魚病の多発を招く。
【０００４】
海洋設備、海洋および水中構築物への水中生物の付着は、重量増加や操作上の著しい不都合を生じ、美観も損ねる。取水路への付着は、取水路の閉塞による取水量の減少などがおこり、さらに熱伝導度の低下などの問題も生じる。従来、これらの海水および淡水水中生物の付着繁殖を防止するため、有機スズ化合物または亜酸化銅などを含有する水中生物付着防止塗料が使用されてきた。
【０００５】
【発明が解決しようとする課題】
近年、重金属や有害化合物による、海洋、河川などの水質汚濁や、汚染物による人体への悪影響が懸念されている。このような観点から、水中生物付着防止剤についても規制の対象となっている物質が多く、とくに有機スズ化合物は厳しく規制されている。本発明は、これら従来の水中生物付着防止剤に代わる、重金属を含まない安全で有効な水中生物付着防止剤および水中生物付着防止塗料を提供することを目的とする。
【０００６】
【課題を解決するための手段】
本発明者らは、水中生物付着防止剤として、より有効で環境に優位な化合物を開発すべく鋭意研究を重ねた結果、モノテルペン誘導体のチオシアン酸エステルが水中生物の付着防止に対して有効であることを見出し、本発明を完成した。
【０００７】
すなわち、本発明は、式（Ｉ）
【０００８】
【化１１】
0003830832.tif 000002
【０００９】
（式中、ｎは１〜１２の整数を、Ｒは
【００１０】
【化１２】
0003830832.tif 000003
【００１１】
のいずれかを示す）で示されるモノテルペン誘導体のチオシアン酸エステルを含有することを特徴とする水中生物付着防止剤に関する。
【００１２】
本発明は、また、式（Ｉ）で示されるモノテルペン誘導体のチオシアン酸エステルを含有する水中生物付着防止塗料に関する。
【００１３】
【発明の実施の形態】
本発明の水中生物付着防止剤は、有効成分として、式（Ｉ）で示される化合物（モノテルペン誘導体のチオシアン酸エステル）を含有する。式（Ｉ）で示される化合物中のメチレン基の数ｎは１〜１２、好ましくは６〜１２の整数である。ｎが１３以上のチオシアン酸エステルは、合成が困難である。
【００１４】
式（Ｉ）で示される化合物は、モノテルペンにメチレン側鎖を形成したのちにチオシアン酸塩を反応させることにより製造することができる。たとえば、水酸基含有モノテルペンに、１，ｎ−ジハロゲノアルカンを反応させることにより、メチレン側鎖を形成することができる。たとえば、水酸基含有モノテルペンの水酸基を強アルカリでイオン化することにより、１，ｎ−ジハロゲノアルカンと反応させることができる。水酸基含有モノテルペン類に１，ｎ−ジハロゲノアルカンを反応させてメチレン側鎖を形成したモノテルペン誘導体にチオシアン酸塩を反応させることにより、式（Ｉ）で示される化合物を製造することができる。
【００１５】
水酸基含有モノテルペンとしては、ゲラニオール、β−シトロネロール、リナロール、メントール、α−テルピネオールまたはボルネオールを使用する。
【００１６】
水酸基含有モノテルペンとして、ゲラニオールを使用することにより、式（ＶＩＩＩ）で示されるチオシアン酸エステルを、β−シトロネロールを使用することにより、式（ＩＸ）で示されるチオシアン酸エステルを、リナロールを使用することにより、式（Ｘ）で示されるチオシアン酸エステルを、メントールを使用することにより、式（ＸＩ）で示されるチオシアン酸エステルを、α−テルピネオールを使用することにより、式（ＸＩＩ）で示されるチオシアン酸エステルを、ボルネオールを使用することにより、式（ＸＩＩＩ）で示されるチオシアン酸エステルを製造することができる。
【００１７】
【化１３】
0003830832.tif 000004
【００１８】
１，ｎ−ジハロゲノアルカンとしては、１，２−ジブロモエタン、１，３−ジブロモプロパン、１，６−ジブロモヘキサン、１，１０−ジブロモデカン、１，１２−ジブロモドデカンなどのジブロモアルカン、１，１０−ジクロロデカンなどのジクロロアルカンをあげることができる。１，ｎ−ジハロゲノアルカンのｎは、１〜１２の整数を示し、アルキレン基の炭素数、すなわち、得られるチオシアン酸エステルのメチレン基の数ｎに相当する。
【００１９】
強アルカリとしては、ナトリウム、カリウムなどのアルカリ金属、カルシウムなどのアルカリ土類金属、水酸化ナトリウムなどのアルカリ金属水酸化物、酸化銀などの塩基性金属酸化物などをあげることができる。
【００２０】
チオシアン酸塩としては、たとえば、チオシアン酸カリウム、チオシアン酸ナトリウム、チオシアン酸リチウムなどのチオシアン酸のアルカリ金属塩などを用いることができる。
【００２１】
水酸基含有モノテルペンのイオン化を行なうときには、反応溶媒を使用しなくてもよいし、反応溶媒を使用することもできる。反応溶媒としては、ジエチルエーテル、テトラヒドロフランなどのエーテル類を用いることができる。反応温度は、溶媒の沸点以上、通常、好ましくは０〜１００℃、より好ましくは１０〜７５℃とすることができる。０℃未満では、水酸基含有モノテルペンのイオン化が起こりにくくなり、１００℃をこえると、副反応が起こりやすくなる。
【００２２】
イオン化した水酸基含有モノテルペンに１，ｎ−ジハロゲノアルカンを添加してメチレン側鎖の導入を行なう反応には、メタノール、エタノールなどのアルコールを溶媒として用いることができる。反応温度は、溶媒の沸点以下、通常、好ましくは０〜１００℃、より好ましくは２０〜８０℃である。０℃未満では、イオン化した水酸基含有モノテルペンと１，ｎ−ジハロゲノアルカンとの反応が起こりにくくなり、１００℃をこえると、副反応が起こりやすくなるからである。反応溶媒として使用するメタノールおよびエタノールの沸点を反応温度とすることが好ましい。
【００２３】
水酸基含有モノテルペンに１，ｎ−ジハロゲノアルカンを反応させてメチレン側鎖を形成したモノテルペン誘導体とチオシアン酸塩との反応は、反応溶媒中で行なうことができる。反応溶媒としては、アセトンなどのケトン、Ｎ，Ｎ−ジメチルホルムアミドなどのアミドを用いることができる。反応温度は、溶媒の沸点以下、通常、好ましくは−６０〜１８０℃、より好ましくは２０〜８０℃とすることができる。−６０℃未満では、メチレン側鎖を形成したモノテルペン誘導体とチオシアン酸塩との反応が起こりにくくなり、１８０℃をこえると、副反応が起こりやすくなる。反応溶媒としてアセトンを使用するときには、アセトンの沸点を反応温度とすることが好ましい。
【００２４】
得られた式（Ｉ）で示される化合物は、カラムクロマトグラフィー、薄層クロマトグラフィーなどを用いて精製することができる。
【００２５】
本発明の水中生物付着防止剤には、式（Ｉ）で示される化合物が１種または２種以上含有される。本発明の水中生物付着防止剤には、式（Ｉ）で示される化合物を０．００１〜５０重量％含有することが可能である。少ないと、効果が少なく付着生物による汚染を受けやすい傾向があり、多いと、付着物に対する効果があまり増大しない傾向があり、式（Ｉ）で示される化合物を０．０１〜１０重量％含有することが好ましく、１〜１０重量％含有することがより好ましい。
【００２６】
本発明の水中生物付着防止剤は、式（Ｉ）で示される化合物以外の他の成分を含有することができる。本発明の水中生物付着防止剤は、他の成分として、水中生物付着防止剤の有効成分として作用する化合物を含有することができる。式（Ｉ）で示される化合物以外の水中生物付着防止剤の有効成分として作用する化合物としては、亜酸化銅、銅粉、チオシアン酸第一銅、硫酸銅、硫酸亜鉛、硫酸ニッケルなどの無機化合物；オキシン銅、酢酸銅、ナフテン酸銅、銅ピリチオンなどの有機銅系化合物；酢酸ニッケル、ジメチルジチオカルバミン酸ニッケルなどの有機ニッケル系化合物；酢酸亜鉛、カルバミン酸亜鉛、ジメチルジチオカルバミン酸亜鉛、ジンクピリチオンなどの有機亜鉛系化合物；Ｎ−トリクロロメチルチオフタルイミド、Ｎ−フルオロジクロロメチルチオフタルイミドなどのＮ−トリハロメチルチオフタルイミド；ビス（ジメチルチオカルバモイル）ジスルフィド、Ｎ−メチルジチオカルバミン酸アンモニウム、エチレンビス（ジチオカルバミン酸）アンモニウムなどのジチオカルバミン酸；Ｎ−（２，４，６−トリクロロフェニル）マレイミド、Ｎ−４−トリルマレイミド、Ｎ−３−クロロフェニルマレイミドなどのＮ−アリールマレイミド；３−ベンジリデンアミノ−１，３−チアゾリジン−２，４−ジオン、３−（４−メチルベンジリデンアミノ）−１，３−チアゾリジン−２，４−ジオンなどの３−置換アミノ−１，３−チアゾリジン−２，４−ジオン；ジチオシアノメタン、ジチオシアノエタン、２，５−ジチオシアノチオフェンなどのジチオシアノ系化合物；２−メチルチオ−４−ｔ−ブチルアミノ−６−シクロプロピルアミノ−ｓ−トリアジンなどのトリアジン系化合物；２，４，５，６−テトラクロロイソフタロニトリル、Ｎ，Ｎ−ジメチル−Ｎ’−ジクロロフェニル尿素、４，５−ジクロロ−２−ｎ−オクチル−イソチアゾリン−３−オン、Ｎ，Ｎ−ジメチル−Ｎ’−フェニル−（Ｎ−フルオロジクロロメチルチオ）スルファミド、テトラメチルチウラムジスルフィド、３−ヨード−２−プロピニルブチルカルバメート、２−（メトキシカルボニルアミノ）ベンズイミダゾール、２，３，５，６−テトラクロロ−４−（メチルスルフォニル）ピリジン、ジヨードメチルパラトリルスルホン、フェニル（ビスピリジン）ビスマスジクロライド、２−（４−チアゾリル）ベンズイミダゾール、ピリジントリフェニルボランなどを使用することができる。
【００２７】
本発明の水中生物付着防止剤は、塗料の形態（水中生物付着防止塗料）、溶液の形態、乳剤の形態などの各種の形態に調製することができる。本発明の水中生物付着防止剤は、その形態に応じて、各種の他の成分を含有することができる。各形態の水中生物付着防止剤の調製は、通常行なわれる一般的な処方にて行なうことができる。
【００２８】
たとえば、本発明の水中生物付着防止塗料は、式（Ｉ）で示される化合物を塗料に含有させることにより得られる。本発明の水中生物付着防止塗料は、式（Ｉ）で示される化合物以外の他の成分として、塗膜形成成分、顔料、添加剤、溶剤などを含むことができる。
【００２９】
塗膜形成成分としては、アマニ油などの油類、ロジンなどの天然樹脂、塩化ビニルなどの合成樹脂をあげることができる。顔料としては、チタン白、亜鉛華、ベンガラなどの着色顔料、亜鉛末、鉛丹などの錆止め顔料、炭酸カルシウム、クレー、タルク、硫酸バリウムなどの体質顔料、アルミニウムペースト、亜酸化銅、ガラスビーズ、マイカなどの特殊機能顔料をあげることができる。添加剤としては、アルキルアミン、ジブチルフタレート、ジエチルフタレート、ステアリン酸亜アルミニウム、ベントナイト、メチルセルロース、シリコーン、界面活性剤、ナフテン酸金属石鹸などをあげることができる。溶剤としては、石油系混合溶剤、ミネラルスピリット、トルエン、キシレン、エタノール、ブタノール、イソプロパノール、セロソルブ、ケトン、エステル、水などをあげることができる。
【００３０】
本発明の水中生物付着防止塗料は、式（Ｉ）で示される化合物を０．００１〜５０重量％含有することが可能である。少ないと、効果が少なく付着生物による汚染を受けやすい傾向があり、多いと、付着物に対する効果があまり増大しない傾向があり、式（Ｉ）で示される化合物を０．０１〜１０重量％含有することが好ましく、１〜１０重量％含有することがより好ましい。
【００３１】
本発明の溶液の形態に調製した水中生物付着防止剤は、たとえば、式（Ｉ）で示される化合物を塗膜形成剤に配合することにより、調製することができる。塗膜形成剤としては、たとえば、キシレン、トルエン、メチルエチルケトン、メタノールなどを使用することができる。溶液の形態に調製した水中生物付着防止剤は、式（Ｉ）で示される化合物を０．００１〜５０重量％含有することが可能である。少ないと、効果が少なく付着生物による汚染を受けやすい傾向があり、多いと、付着物に対する効果があまり増大しない傾向があり、式（Ｉ）で示される化合物を０．０１〜１０重量％含有することが好ましく、１〜１０重量％含有することがより好ましい。
【００３２】
本発明の乳剤の形態に調製した水中生物付着防止剤は、溶媒中に式（Ｉ）で示される化合物を溶解させ、さらに界面活性剤を添加する常法により調製することができる。溶媒としては、キシレン、トルエン、メチルエチルケトン、メタノールなどを使用することができる。界面活性剤としては、非イオン性、陰イオン性、陽イオン性および両イオン性のものを適宜使用することができる。たとえば、アルキルフェノール、高級アルコール、アルキルナフトール、高級脂肪酸、脂肪酸エステル、ジアルキルリン酸アミンなどに対してエチレンオキシドおよび／またはプロピレンオキシドを重合させたもの；ラウリル硫酸ナトリウムなどのアルキル硫酸エステル塩；２−エチルヘキセンスルホン酸ナトリウムなどのアルキルスルホン酸塩；ドデシルベンゼンスルホン酸ナトリウムなどのアリールスルホン酸塩などを使用することができる。
【００３３】
乳剤の形態に調製した水中生物付着防止剤は、式（Ｉ）で示される化合物を、好ましくは０．００１〜５０重量％、より好ましくは０．０１〜１０重量％含有することができる。０．０１重量％未満では、付着生物により汚染をうけやすい傾向があり、１０重量％をこえても、付着生物に対する効果があまり増大しない傾向がある。
【００３４】
本発明の水中生物付着防止剤は、船舶の船底部、漁網、ブイなどの海水中に置かれる設備、火力もしくは原子力発電所および各種工業の冷却用水の取水路、海洋構築物、水中構築物または貯水池などに用いることができ、貝類などの有害な水中生物が付着するのを防止することができる。
【００３５】
本発明の水中生物付着防止塗料を、水中生物の付着を防止する必要のある適用対象に、塗布して、塗膜を形成させることにより、適用対象に対する水中生物の付着を防止することができる。
【００３６】
本発明の溶液または乳剤の形態に調製した水中生物付着防止剤は、水中生物の付着を防止する必要のある適用対象、とくに、養殖魚網、定置魚網などに塗布することにより、水中生物の付着を防止することができる。
【００３７】
【実施例】
以下、実施例および比較例により本発明を説明するが、本発明の範囲はこれに限定されるものではない。
【００３８】
実施例１
＜モノテルペン誘導体のチオシアン酸エステルの製造＞
冷却管、温度計および攪拌機を設置した三口フラスコにゲラニオール８８ｍｌおよびジエチルエーテル５０ｍｌを仕込み、そこに細かく切断したナトリウム１０ｇを加えた。そこに、ヨウ化カリウム２ｇを添加したのち、１，１０−ジブロモデカン１００ｍｌを約１時間かけて滴下し、さらに、エタノール３００ｍｌを約３時間かけて滴下し、環流条件下にて１０時間反応させた。反応物を、エーテル抽出したのち、カラムクロマトグラフィーによって精製し、中間体（モノテルペン誘導体）（１）を６０ｇ得た。
【００３９】
同様の装置に中間体１を５０ｇ、チオシアン酸カリウム１５ｇおよびＮ，Ｎ−ジメチルホルムアミド２００ｍｌを仕込み、８０℃にて２５時間反応させた。反応生成物を、エーテル抽出したのち、カラムクロマトグラフィーによって精製し、モノテルペン誘導体のチオシアン酸エステル（１）を３９ｇ得た。
【００４０】
＜水中生物付着防止塗料の製造＞
チオシアン酸エステル（１）を用いて、表２に示す配合割合により本発明の水中生物付着防止塗料を調製した。
【００４１】
＜水中生物付着防止性能の評価＞
前記水中生物付着防止塗料をＦＲＰ（ガラス繊維強化ポリエステル）板（１５０ｍｍ×３００ｍｍ）の両面に、乾燥膜厚が７０μｍになるように刷毛塗りして試験板を作製した。この試験板を、兵庫県赤穂市坂越沖に設置したテスト用の筏から深度１．０ｍの海中に浸漬し、試験板表面の生物の付着状況を定期的に調査した。４ヶ月後および６ヶ月後の調査結果を表３に示す。コントロールとして、水中生物付着防止塗料を使用しなかった場合の結果を示す。
【００４２】
なお、水中生物付着防止性能の評価は、目視によって塗膜面積の付着生物による被覆率を６段階で評価した。数字が大きいほど被覆率が小さいことを示す。すなわち、表３中、「５」は汚損生物の付着がなかったこと、「４」は汚損生物の付着（被覆率）が５％以下であったこと、「３」は６〜１０％であったこと、「２」は１１〜２５％であったこと、「１」は２６〜５０％であったこと、「０」は５１％以上であったことを示す。
【００４３】
実施例２〜９
実施例１と同様の装置に、表１に示す所定量の各モノテルペン（Ａ）およびジエチルエーテル５０ｍｌを仕込み、そこに細かく切断したナトリウム１０ｇを加えた。そこに、ヨウ化カリウム２ｇを添加したのち、表１に示す所定量の各ジブロモアルカン（Ｂ）を約１時間かけて滴下し、さらに、エタノール３００ｍｌを約３時間かけて滴下し、環流条件下にて１０時間反応させた。反応物を、エーテル抽出したのち、カラムクロマトグラフィーによって精製し、中間体（モノテルペン誘導体）（２）〜（９）を得た。得られた各中間体の収量を表１に示す。
【００４４】
同様の装置に中間体（２）〜（９）を５０ｇ、表１に示す量のチオシアン酸カリウム（Ｃ）およびＮ，Ｎ−ジメチルホルムアミド２００ｍｌを仕込み、８０℃にて２５時間反応させた。反応生成物を、エーテル抽出したのち、カラムクロマトグラフィーによって精製し、、モノテルペン誘導体のチオシアン酸エステル（２）〜（９）を得た。得られたチオシアン酸エステル（２）〜（９）の収量を表１に示す。
【００４５】
ついで、得られたチオシアン酸エステル（２）〜（９）を用いて、表２に示す配合割合により本発明の水中生物付着防止塗料を調製し、実施例１と同様にして水中生物付着防止性能の評価を行なった。結果を表３に示す。
【００４６】
比較例１
実施例１におけるチオシアン酸エステルに代えて亜酸化銅を用いて、表２に示す配合割合にて塗料を調製し、実施例１と同様にして水中生物付着防止性能の評価を行なった。結果を表３に示す。
【００４７】
比較例２
市販の水中生物付着防止剤（ピリジントリフェニルボラン）を用いて表２に示す配合割合にて塗料を調製し、実施例１と同様にして水中生物付着防止性能の評価を行なった。結果を表３に示す。
【００４８】
実施例１０
実施例１と同様の装置に、ゲラニオール８８ｍｌおよびジエチルエーテル５０ｍｌを仕込み、そこに細かく切断したナトリウム１０ｇを加えた。そこに、ヨウ化カリウム２ｇを添加したのち、１，２−ジブロモエタン５０ｍｌを約１時間かけて滴下し、さらに、エタノール３００ｍｌを約３時間かけて滴下し、環流条件下にて１０時間反応させた。反応物を、エーテル抽出したのち、カラムクロマトグラフィーによって精製し、中間体（モノテルペン誘導体）（１０）を５３ｇ得た。
【００４９】
同様の装置に中間体（１０）を５０ｇ、チオシアン酸カリウム２０ｇおよびＮ，Ｎ−ジメチルホルムアミド２００ｍｌを仕込み、８０℃にて２５時間反応させた。反応生成物を、エーテル抽出したのち、カラムクロマトグラフィーによって精製し、、モノテルペン誘導体のチオシアン酸エステル（１０）を４１ｇ得た。
【００５０】
ついで、得られたチオシアン酸エステル（１０）を用いて、表２に示す配合割合により本発明の水中生物付着防止塗料を調製し、実施例１と同様にして水中生物付着防止性能の評価を行なった。性能評価の結果は、４ヶ月後が「３」、６ヶ月後が「２」であった。
【００５１】
【表１】
0003830832.tif 000005
【００５２】
【表２】
0003830832.tif 000006
【００５３】
【表３】
0003830832.tif 000007
【００５４】
表３に示す結果からも明らかなように、チオシアン酸エステル（１）〜（９）を用いた水中生物付着防止塗料（実施例１〜９）は、比較例１および２の塗料と同等以上の高い水中生物付着防止性能を有することが確認された。実施例９で調製した塗料の性能は、亜酸化銅を使用した比較例１とほぼ同等であったが、比較例１に使用した亜酸化銅は、重金属化合物であり、その溶出物が海洋環境に悪影響を与えるものと考えられる。
【００５５】
【発明の効果】
本発明の水中生物付着防止剤、とくに水中生物付着防止塗料は、水中生物付着防止性能が高く、たとえば、船舶の船底部、漁網、ブイ、水門、冷却用水の取水配水管などの海中構築物に対する水中生物による汚損を防止するためにきわめて有用である。しかも、本発明の水中生物付着防止剤は、海洋環境に与える負荷が少ない。